21 . 2 g 의 4 , 4 '- 옥시 다 이 프탈산 이무수 물 과 , 18 . 0 g 의 2 - 하이드 록 시에 틸 메타크릴 레이트 와 , 23 . 9 g 의 피리딘 과 , 250 mL 의 다이 글 라임 을 혼합 하 고 , 60 ℃ 의 온도 에서 4 시간 교반 했 다 . 이어서 , 반응 혼합물 을 - 10 ℃ 로 냉각 하 고 , 온도 를 - 10 ℃ 로 유지 하 면서 17 . 0 g 의 SOCl 2 를 60 분 동안 첨가 했 다 . 50 mL 의 N - 메틸 피 롤리 돈 으로 희석 한 후 , 100 mL 의 N - 메틸 피 롤리 돈 에 20 . 1 g 의 4 , 4 '- 다이아 미노 - 2 , 2 '- 비스 ( 트라이 플 루 오로 메틸 ) 바이페닐 을 용해 시킨 용액 을 - 5 ℃ 에서 30 분 동안 반응 혼합물 에 적하 하 고 , 혼합물 을 1 시간 교반 한 후 , 에틸알코올 20 mL 를 첨가 했 다 . 얻 어 진 반응 액 에 6 L 의 물 을 투입 하 여 폴리 이미드 전구체 를 침전 시키 고 , 고체 를 여과 하 여 테트라 하이드로 퓨란 380 g 에 용해 시켰 다 . 얻 어 진 용액 에 6 L 의 물 을 투입 하 여 폴리 이미드 전구체 를 침전 시키 고 , 물 - 폴리 이미드 전구체 혼합물 을 500 rpm 의 속도 로 격렬 하 게 60 분 간 교반 했 다 . 폴리 이미드 전구체 의 고체 를 다시 여과 하 고 감압 하 에서 , 45 ℃ 에서 2 일 간 건조 했 다 . 이 폴리 이미드 전구체 는 , 중량 평균 분자량 25400 , 수 평균 분자량 8600 , 아민 가 0 . 0019 mmol / g 이 었 다 .